(57)【要約】【課題】鋳造部品に鋳込まれる構造物の変形を防止すること。【解決手段】ヒータ１０（構造物）は、鋳型３０の成形壁部３２に対向する間隙１１を形成する。鋳型３０は、内部空間９０を形成する成形壁部３２と、成形壁部３２の間隙１１に対向する部位に開口し、溶湯を内部空間９０に流入させる間隙部充填口４５、４６（充填口）と、を備える。【選択図】図２
2019025515.tif 000002
【特許請求の範囲】
【請求項１】
間隙を形成する構造物が設置された内部空間に溶湯が充填されることで鋳造部品を成形する鋳型であって、
前記内部空間を形成する成形壁部と、
前記成形壁部の前記間隙に対向する部位に開口し、溶湯を前記内部空間に流入させる充填口と、
を備えることを特徴とする鋳型。
【請求項２】
請求項１に記載の鋳型であって、
前記構造物は、
前記成形壁部に支持される固定部と、
前記固定部から延設される延設部と、を有し、
前記内部空間は、
前記固定部を収容する支持領域と、
前記延設部を収容する延設領域と、を有し、
前記成形壁部の前記支持領域に面する部位に開口する支持部充填口をさらに備えることを特徴とする鋳型。
【請求項３】
請求項１又は２に記載の鋳型であって、
前記成形壁部の前記構造物に対向する部位に開口し、前記充填口に比べて小さい開口幅を有する小充填口をさらに備えることを特徴とする鋳型。
【請求項４】
間隙を形成する構造物が設置された鋳型の内部空間に溶湯を充填することで鋳造部品を成形する鋳造部品の製造方法であって、
前記鋳型は、
前記内部空間を形成する成形壁部と、
前記成形壁部の前記間隙に対向する部位に開口する充填口と、を備え、
溶湯を前記充填口を通じて前記内部空間に流入させる充填工程を備えることを特徴とする鋳造部品の製造方法。
【請求項５】
請求項４に記載の鋳造部品の製造方法であって、
前記構造物として、螺旋状の金属管を鋳込むことを特徴とする鋳造部品の製造方法。
【発明の詳細な説明】
【技術分野】
【０００１】
本発明は、鋳造部品を成形する鋳型、及び鋳造部品の製造方法に関する。
【背景技術】
【０００２】
特許文献１には、流体が流れる螺旋状のパイプ、及び発熱するシーズヒータが鋳造部品に鋳込まれた熱交換器が開示されている。
【０００３】
この種の熱交換器の製造時には、鋳型内にパイプ及びシーズヒータといった構造物が設置された後に、鋳型内に金属の溶湯が充填される。こうして充填された溶湯が凝固することで鋳造部品が形成される。鋳型内から取り出された鋳造部品には、パイプ及びシーズヒータが内蔵される。
【先行技術文献】
【特許文献】
【０００４】
【特許文献１】実開昭４７−３００５３号公報
【発明の概要】
【発明が解決しようとする課題】
【０００５】
しかしながら、上記鋳造部品が例えばダイキャスト工法によって形成される場合に、鋳型内に高速で射出される溶湯が構造物に当たると、溶湯流から受ける負荷によってパイプ等の構造物が変形するおそれがある。
【０００６】
本発明は、上記の問題点に鑑みてなされたものであり、鋳造部品に鋳込まれる構造物の変形を防止することを目的とする。
【課題を解決するための手段】
【０００７】
本発明のある態様によれば、間隙を形成する構造物が設置された内部空間に溶湯が充填されることで鋳造部品を成形する鋳型であって、前記内部空間を形成する成形壁部と、前記成形壁部の前記間隙に対向する部位に開口して溶湯を前記内部空間に流入させる充填口と、を備えることを特徴とする鋳型が提供される。
【０００８】
又、本発明のある態様によれば、間隙を形成する構造物が設置された鋳型の内部空間に溶湯を充填することで鋳造部品を成形する鋳造部品の製造方法であって、前記鋳型は、前記内部空間を形成する成形壁部と、前記成形壁部の前記間隙に対向する部位に開口する充填口と、を備え、溶湯を前記充填口を通じて前記内部空間に流入させる充填工程を備えることを特徴とする鋳造部品の製造方法が提供される。
【発明の効果】
【０００９】
上記態様によれば、充填口から間隙に対向して射出される溶湯流は、間隙を通じて内部空間に流入する。これにより、高速の溶湯流が構造物に当たることが抑えられるため、構造物が溶湯流から受ける負荷によって変形することが防止される。
【図面の簡単な説明】
【００１０】
【図１】図１は、本発明の実施形態に係る鋳型を示す縦断面図である。
【図２】図２は、図１のＩＩ−ＩＩ線に沿う縦断面図である。
【図３】図３は、図２のＩＩＩ−ＩＩＩ線に沿う横断面図である。
【図４】図４は、図２のＩＶ−ＩＶ線に沿う横断面図である。
【図５】図５は、内部空間に対するヒータ及び充填口の配置を示す図である。
【図６】図６は、鋳型の変形例において、内部空間に対するヒータ及び充填口の配置を示す図である。
【図７】図７は、鋳型の他の変形例を示す縦断面図である。
【図８】図８は、鋳型のさらに他の変形例を示す横断面図である。
【図９】図９は、鋳型のさらに他の変形例を示す縦断面図である。
【図１０】図１０は、図９のＸ−Ｘ線に沿う横断面図である。
【図１１】図１１は、鋳型のさらに他の変形例を示す縦断面図である。
【図１２】図１２は、図１１のＸＩＩ−ＸＩＩ線に沿う横断面図である。
【発明を実施するための形態】
【００１１】
以下、添付図面を参照しながら本発明の実施形態について説明する。
【００１２】
図１〜４は、本実施形態に係る鋳型３０が適用される鋳造装置１００を示す断面図である。なお、説明の簡略化のため、鋳造装置１００は一部を省略して図示している。
【００１３】
ダイキャスト工法による鋳造装置１００は、注入室６内に注入された溶湯を加圧する加圧部（ピストン）７と、加圧部７によって注入室６から流出する溶湯が充填される内部空間９０を形成する鋳型３０と、を備える。溶湯は、例えばアルミニウム合金等の金属が溶融したものである。後述するように、鋳型３０では、内部空間９０に充填された溶湯が凝固することによって鋳造部品７０が成形される。
【００１４】
鋳型３０は、固定型２５と、成形後に取り外される可動型２１、横スライド２２、２３及び中子２４と、を備える。鋳型３０では、固定型２５に対して可動型２１、横スライド２２、２３及び中子２４が白抜き矢印で示す方向に移動して所定位置に保持されることによって、内部空間９０が形成される。
【００１５】
鋳型３０の内部空間９０には、鋳造部品７０に鋳込まれる構造物としてヒータ１０が設置される。
【００１６】
ヒータ１０は、通電によって発熱する発熱部（図示省略）と、発熱部を収容する金属管（パイプ）１０ａと、を備えるシーズヒータである。なお、ヒータ１０は、これに限らず、例えばＰＴＣ（Ｐｏｓｉｔｉｖｅ  Ｔｅｍｐｅｒａｔｕｒｅ  Ｃｏｅｆｆｉｃｉｅｎｔ）ヒータなどであってもよい。
【００１７】
ヒータ１０は、鋳型３０に支持される固定部としての端部１３、１４と、端部１３、１４から延設される螺旋状の延設部１５と、を有する。端部１３、１４の先端部には、電気配線が接続される端子１６、１７が設けられる。
【００１８】
延設部１５では、金属管１０ａが中心線Ｏを中心として螺旋状に巻かれる。金属管１０ａは、図１、２に示すように、中心線Ｏ方向に間隙１１を持って巻かれる。金属管１０ａは、図３に示すように、中心線Ｏ方向から見て略円環状に巻かれる。
【００１９】
２本の端部１３、１４は、延設部１５の両端から互いに略平行に並んで延在する。端部１３、１４は、図１に示すように、中心線Ｏと略直交するように形成される。端部１３、１４は、図２に示すように、内部空間９０の対向する２つの隅部の近傍にそれぞれ設置される。
【００２０】
鋳造部品７０は、延設部１５が鋳込まれる筒状の筒部７１と、端部１３、１４が鋳込まれる板状の蓋部７２と、を有する。筒部７１と蓋部７２とは、一体に形成される。筒部７１は、その外面から突出する複数のフィンを有する。なお、鋳造部品７０は、蓋部７２を有することなく、延設部１５及び端部１３、１４が鋳込まれる一つのブロック状のものであってもよい。
【００２１】
鋳型３０は、鋳造部品７０を成形する成形壁部３２と、ヒータ１０の端部１３、１４を支持する孔状の支持部３３、３４と、を有する。
【００２２】
成形壁部３２は、筒部７１を成形する壁部分３５と、蓋部７２を成形する壁部分３６と、筒部７１と蓋部７２とを接続する部位を成形する孔状の壁部分３７、３８と、を有する。
【００２３】
鋳型３０は、内部空間９０に開口する充填口４２〜４６と、充填口４２〜４６を介して注入室６と内部空間９０とを連通する湯道４０と、を有する。
【００２４】
内部空間９０の下部に臨む下部充填口４２は、壁部分３６の下端面に開口する。下部充填口４２から壁部分３６内の内部空間９０に充填される溶湯によって鋳造部品７０の蓋部７２が形成される。
【００２５】
内部空間９０の側部に臨む充填口４３〜４６は、壁部分３５の側端面３５ａに開口する。充填口４３〜４６から壁部分３５内の内部空間９０に充填される溶湯によって鋳造部品７０の筒部７１が形成される。
【００２６】
次に、鋳造装置１００によって鋳造部品７０を鋳造する工程について説明する。
【００２７】
まず、鋳型３０の内部空間９０にヒータ１０を設置する設置工程を行う。この設置工程において、まず、可動型２１にヒータ１０を組み付ける。このときに、ヒータ１０は、その端部１３、１４が孔状の壁部分３７、３８を通して孔状の支持部３３、３４に挿入されることで、内部空間９０の所定位置に設置される。続いて、可動型２１、横スライド２２、２３及び中子２４を固定型２５に組み付けて、内部空間９０を形成する。
【００２８】
続いて、内部空間９０に溶湯を充填する充填工程を行う。この充填工程において、まず、内部空間９０に活性ガス（酸素）を充填する。続いて、注入室６内に高温の溶湯を注入し、加圧部７を駆動して溶湯を加圧する。これにより、注入室６から押し出される溶湯は、図１に矢印で示すように、湯道４０を通じて充填口４２〜４６から内部空間９０に流入する。このときに、溶湯は、充填口４２〜４６から高速の噴霧となって内部空間９０に射出される。これに伴って、内部空間９０では、活性ガスが金属の溶湯と結合することで真空状態となり、溶湯が隙間なく充填される。これにより、鋳造部品７０に巣が生じることが防止される。なお、これに限らず、例えば、鋳型３０にガス抜き孔を形成して、内部空間９０に溶湯が充填されるのに伴って、内部空間９０の空気が外部に排出されるようにしてもよい。
【００２９】
その後、鋳型３０では、内部空間９０に充填された溶湯が凝固することによって鋳造部品７０が成形される。そして、可動型２１、横スライド２２、２３及び中子２４を鋳造部品７０から離し、固定型２５から鋳造部品７０が取り外される。
【００３０】
以上のようにして、鋳造部品７０が製造される。ヒータ１０を内蔵した鋳造部品７０は、ヒータユニットとしてタンク（図示省略）に組み付けられる。ヒータユニットは、ヒータ１０が発生する熱が鋳造部品７０を介してタンク内を循環する流体（媒体）に伝えられ、流体を加熱するようになっている。
【００３１】
次に、鋳型３０の内部空間９０に対するヒータ１０及び充填口４３〜４６の配置について説明する。
【００３２】
図５に示すように、内部空間９０は、中心線Ｏ方向（鉛直方向）について中央の延設領域９５と、これを挟むように並ぶ支持領域９３及び支持領域９４と、を有する。ヒータ１０は、支持領域９３から延設領域９５及び支持領域９４にわたって収容される。
【００３３】
一方の支持領域９３には、ヒータ１０の端部１３及び連接部分１５ａが収容される。連接部分１５ａは、端部１３に連接する延設部１５の一部である。
【００３４】
中央の延設領域９５には、ヒータ１０の延設部１５の中央部分１５ｃが収容される。
【００３５】
他方の支持領域９４には、ヒータ１０の端部１４及び連接部分１５ｂが収容される。連接部分１５ｂは、端部１４に連接する延設部１５の一部である。
【００３６】
壁部分３５及び充填口４３〜４６は、内部空間９０に射出される溶湯を所定の位置に導く堰を構成する。
【００３７】
充填口４３〜４６は、中心線Ｏを含むヒータ１０の中心部に対向する位置に一列に並んで形成される（図３参照）。充填口４３〜４６は、略矩形の流路断面形状を有し、中心線Ｏと直交方向の開口幅が互いに略等しい寸法に形成される。
【００３８】
なお、充填口４３〜４６は、上記した構成に限らず、中心線Ｏに対向しない位置に形成してもよい。
【００３９】
端部１３、１４に対向する支持部充填口４３は、成形壁部３２の側端面３５ａの支持領域９３に面する部位に開口する。支持部充填口４３は、その流路中心線がヒータ１０の端部１３に対して間隔を持って略平行に延在する位置に形成される。
【００４０】
支持部充填口４３、４４は、中心線Ｏ方向の開口幅が、中心線Ｏと直交方向の開口幅より大きいスリット状に形成される。
【００４１】
支持部充填口４３は、端部１３の近傍で延設部１５の連接部分１５ａに対向し、支持部３３に対してオフセットされた位置に対向するように形成される。支持部充填口４３は、図３に示すように、連接部分１５ａの中心線Ｏを含む中心部に対向する。
【００４２】
これにより、支持部充填口４３から射出される溶湯は、ヒータ１０の端部１３に沿って支持領域９３の中央部に流入する。
【００４３】
支持部充填口４４は、側端面３５ａの支持領域９４に面する部位に開口する。支持部充填口４４は、その流路中心線がヒータ１０の端部１４に対して間隔を持って略平行に延在する位置に形成される。
【００４４】
支持部充填口４４は、端部１４の近傍で延設部１５の連接部分１５ｂに対向し、支持部３４に対してオフセットされた位置に対向するように形成される。支持部充填口４４は、連接部分１５ｂの中心線Ｏを含む中心部に対向する。
【００４５】
これにより、支持部充填口４４から射出される溶湯は、ヒータ１０の端部１４に沿って支持領域９４の中央部に流入する。
【００４６】
なお、上記した構成に限らず、支持部充填口４３、４４は、支持部３３、３４にそれぞれ対向するように、内部空間９０の隅部近傍に臨む位置に形成してもよい。
【００４７】
ヒータ１０の間隙１１は、金属管１０ａの間に設けられる螺旋状の空間であり、成形壁部３２の側端面３５ａに対向する部位を有する。この間隙１１は、成形壁部３２の側端面３５ａに対向する間隙（空間）である。
【００４８】
間隙部充填口４５、４６は、ヒータ１０の間隙１１に対向する位置に形成される。間隙部充填口４５、４６は、それぞれの流路中心線が間隙１１と交差するように形成される。
【００４９】
中心線Ｏ方向について、間隙部充填口４５、４６の開口幅は、螺旋状の金属管１０ａが巻かれる間隔（ピッチ）より小さく形成される。そして、間隙部充填口４５、４６は、金属管１０ａの外周面の中央部に対向しない位置に形成される。これにより、間隙部充填口４５、４６から延設領域９５に射出される溶湯流は、間隙１１を通じて内部空間９０に流入し、金属管１０ａの外周面の中央部に当たることが抑えられる。
【００５０】
以上のように、本実施形態によれば、ヒータ１０が設置された内部空間９０に溶湯を充填する充填口４３〜４６を備える鋳型３０が提供される。
【００５１】
上記溶湯充填時に、噴霧状の溶湯が充填口４３〜４６から例えば５０ｍ／ｓ程度の速度で内部空間９０に流入する。
【００５２】
延設部１５の中央部分１５ｃは、支持部３３、３４に対する距離が連接部分１５ａ、１５ｂに比べて大きいため、支持部充填口４３、４４から射出される高速の溶湯流が当たると、変形するおそれがある。
【００５３】
この対処方法として、本実施形態によれば、ヒータ１０（構造物）は、鋳型３０の成形壁部３２に対向する間隙１１を形成する。そして、鋳型３０は、内部空間９０を形成する成形壁部３２と、成形壁部３２の間隙１１に対向する部位に開口し、溶湯を内部空間９０に流入させる間隙部充填口４５、４６（充填口）と、を備える構成とした。
【００５４】
このように構成することで、間隙部充填口４５、４６から間隙１１に対向して射出される溶湯は、間隙１１を通じて内部空間９０の各部に流入する。これにより、高速の溶湯流がヒータ１０に当たることが抑えられるため、ヒータ１０が溶湯流から受ける負荷によって変形することが防止される。そして、溶湯流が間隙１１を通じて円滑に流入するため、溶湯が内部空間９０の各部に隙間なく充填される。これにより、鋳造部品７０は、内部に巣が生じることが防止され、品質の向上が図れる。
【００５５】
又、本実施形態によれば、鋳型３０は、成形壁部３２の支持領域９３、９４に面する部位に開口する支持部充填口４３、４４を備える構成とした。
【００５６】
支持部充填口４３、４４から支持領域９３、９４に射出される溶湯流は、高速でヒータ１０の端部１３、１４及び連接部分１５ａ、１５ｂに当たる。ヒータ１０は、高速の溶湯流が当たる部位と支持部３３、３４との距離が短いため、溶湯流によって生じる曲げ応力が小さく抑えられる。これにより、ヒータ１０は、溶湯流から受ける負荷に対する強度が確保され、溶湯流によって変形することが防止される。
【００５７】
又、本実施形態によれば、鋳型３０は、複数の支持部３３、３４を備える。そして、ヒータ１０は、複数の端部１３、１４の間にわたって延設部１５が延設される構成とした。
【００５８】
このように構成することで、ヒータ１０の延設部１５は、複数の端部１３、１４に両持ち支持されるため、溶湯流によって生じる曲げ応力が小さく抑えられる。これにより、ヒータ１０の変形を有効に防止できる。
【００５９】
こうして、本実施形態によれば、鋳型３０を用いてヒータ１０を鋳込んだ鋳造部品７０を製造する鋳造部品７０の製造方法を提供することができる。
【００６０】
又、本実施形態によれば、内部空間９０に設置される構造物として、螺旋状の金属管１０ａを鋳込んだ鋳造部品７０を製造する鋳造部品７０の製造方法を提供することができる。
【００６１】
これにより、ヒータユニットは、変形しやすい螺旋状の金属管１０ａの形状が保たれ、所期の性能が得られる。
【００６２】
次に、図６に示す鋳型３０の変形例について説明する。
【００６３】
鋳型３０は、充填口４３〜４６に比べて小さい開口幅を有する小充填口４７〜４９を有する。小充填口４７〜４９は、成形壁部３２のヒータ１０に対向する部位に開口する。小充填口４７〜４９は、隣り合う充填口４３〜４６どうしをそれぞれ連通する。
【００６４】
小充填口４７〜４９は、充填口４３〜４６と中心線Ｏに沿って直線上に並ぶ位置に開口するスリット状に形成される。中心線Ｏと直交する方向について、小充填口４７〜４９の開口幅は、充填口４３〜４６の開口幅に比べて小さい。
【００６５】
このように構成することで、充填工程において、小充填口４７〜４９から射出される溶湯流は、小充填口４７〜４９を通過して抵抗が付与されることで減速する。これにより、ヒータ１０の延設部１５は、小充填口４７〜４９から射出される溶湯流が当たって変形することが防止される。
【００６６】
次に、図７に示す鋳型３０の変形例について説明する。
【００６７】
鋳型３０は、ヒータ１０の端部１３、１４と壁部分３５の両端壁面３５ｂ、３５ｃとの間に間隙６１、６２を有する。間隙６１、６２は、成形壁部３２の側端面３５ａに対向する間隙（空間）である。
【００６８】
鋳型３０は、側端面３５ａに開口する間隙部充填口５１〜５８を有する。間隙部充填口５１〜５８は、間隙６１、各間隙１１、及び間隙６２に個別に対向して開口する。間隙部充填口５１〜５８は、側端面３５ａの中心線Ｏを含むヒータ１０の中心部に対向する部位に一列に並んで形成される。
【００６９】
このように構成することで、充填工程において、図７に矢印で示すように湯道４０を通じて供給される溶湯は、間隙部充填口５１〜５８から射出され、間隙６１、各間隙１１、及び間隙６２を通じて内部空間９０の各部に流入する。これにより、ヒータ１０は、高速の溶湯流が当たることが抑えられ、溶湯流によって変形することが防止される。
【００７０】
次に、図８に示す鋳型３０の変形例について説明する。
【００７１】
鋳型３０は、ヒータ１０の外周と成形壁部３２の壁部分３５との間に間隙７３、７４を有する。この間隙７３、７４は、成形壁部３２の側端面３５ａに対向する間隙（空間）である。
【００７２】
鋳型３０は、側端面３５ａの間隙７３、７４に対向する部位に開口する間隙部充填口６５、６６を有する。間隙部充填口６５、６６は、中心線Ｏに直交して略水平方向に延びる中央線Ｐに対して傾斜し、間隙７３、７４に対向するように並んで形成される。
【００７３】
このように構成することで、充填工程において、図８に矢印で示すように湯道４０を通じて供給される溶湯は、間隙部充填口６５、６６から射出され、間隙７３、７４を通じて内部空間９０の各部に流入する。これにより、ヒータ１０は、高速の溶湯流が当たることが抑えられ、溶湯流によって変形することが防止される。
【００７４】
間隙部充填口６５、６６は、湯道４０のチャンバ５９から内部空間９０にかけて次第に離れるように互いに傾斜して延在する。これにより、鋳型３０は、間隙部充填口６５、６６の中心線が略平行に配置されるものに比べて、チャンバ５９の容積を小さくすることができる。この結果、溶湯がチャンバ５９内で凝固した後に廃棄される材料を減らすことができる。
【００７５】
次に、図９、１０に示すヒータ１０及び鋳型３０の変形例について説明する。
【００７６】
ヒータ１０の延設部１５は、金属管１０ａが鋳造部品７０内を往復するつづら折り形状を有する。ヒータ１０の端部１３、１４は、延設部１５の両端から互いに略平行に並んで延在する。
【００７７】
ヒータ１０の延設部１５は、成形壁部３２の側端面３５ａに対向する複数の間隙７６を有する。ヒータ１０の端部１３、１４と成形壁部３２の両端壁面３５ｂ、３５ｃとの間には、間隙７５、７７がそれぞれ形成される。これらの間隙７５〜７７は、成形壁部３２の側端面３５ａに対向する間隙（空間）である。
【００７８】
鋳型３０は、ヒータ１０の間隙７５〜７７に個別に対向する間隙部充填口８１〜８５を有する。間隙部充填口８１〜８５は、一列に並んで形成される。
【００７９】
このように構成することで、充填工程において、図９に矢印で示すように湯道４０を通じて供給される溶湯は、間隙部充填口８１〜８５から射出され、間隙７５〜７６を通じて内部空間９０の各部に流入する。これにより、ヒータ１０は、高速の溶湯流が当たることが抑えられ、溶湯流によって変形することが防止される。
【００８０】
次に、図１１、１２に示すヒータ１０及び鋳型３０の変形例について説明する。
【００８１】
ヒータ１０の延設部１５は、金属管１０ａが略水平方向に延びる中央線Ｐを中心として螺旋状に巻かれる。ヒータ１０の延設部１５は、成形壁部３２の側端面３５ａに対向する間隙７９を有する。
【００８２】
ヒータ１０の端部１３、１４は、延設部１５の両端から互いに略平行に並んで延在する。ヒータ１０の端部１３、１４と成形壁部３２の両端壁面３５ｂ、３５ｃとの間には、間隙７８、８０がそれぞれ形成される。
【００８３】
鋳型３０は、間隙７８〜８０毎に対向する部位に開口する間隙部充填口８６〜８８を有する。間隙７８と間隙部充填口８６、間隙７９と間隙部充填口８７、間隙８０と間隙部充填口８８は、それぞれ中央線Ｐについて並んで形成される。
【００８４】
このように構成することで、充填工程において、図１１に矢印で示すように湯道４０を通じて供給される溶湯は、間隙部充填口８６〜８８から射出され、間隙７８〜８０を通じて内部空間９０の各部に流入する。これにより、ヒータ１０は、高速の溶湯流が当たることが抑えられ、溶湯流によって変形することが防止される。
【００８５】
以上、本発明の実施形態について説明したが、上記実施形態は本発明の適用例の一部を示したに過ぎず、本発明の技術的範囲を上記実施形態の具体的構成に限定する趣旨ではない。
【００８６】
本発明は、ヒータを鋳込む鋳型として好適であるが、ヒータ以外の構造物を鋳込む鋳型にも適用できる。
【００８７】
本発明は、溶湯を加圧して鋳型に充填するダイキャスト工法による鋳造方法として好適であるが、他の鋳造方法にも適用できる。
【符号の説明】
【００８８】
１０    ヒータ（構造物）
１０ａ  金属管
１１、６１、６２、７３〜８０    間隙
１３、１４    端部（固定部）
１５    延設部
３０    鋳型
３２    成形壁部
３３、３４    支持部
４３、４４    支持部充填口
４５、４６、５１〜５８、６５、６６、８１〜８８    間隙部充填口（充填口）
４７〜４９    小充填口
７０    鋳造部品
９０    内部空間
９３、９４    支持領域
９５    延設領域
【図１】
2019025515.tif 000003
【図２】
2019025515.tif 000004
【図３】
2019025515.tif 000005
【図４】
2019025515.tif 000006
【図５】
2019025515.tif 000007
【図６】
2019025515.tif 000008
【図７】
2019025515.tif 000009
【図８】
2019025515.tif 000010
【図９】
2019025515.tif 000011
【図１０】
2019025515.tif 000012
【図１１】
2019025515.tif 000013
【図１２】
2019025515.tif 000014